(57)【特許請求の範囲】
【請求項１】
長手方向に垂直な断面内の中心から半径の６０％以下の中心部は、質量％で、Ｃ：０．７〜１．２％、Ｓｉ：０．２〜１．３％、Ｍｎ：０．１〜１．０％、Ｎ：０．００１〜０．００６％、Ａｌ：０．００５〜０．１％を含有し、残部はＦｅ及び不可避不純物からなり、
かつ中心から半径の９０％以上の表層部は、Ｃ：０．７〜１．２％、Ｓｉ：１．５％〜３．０％、Ｍｎ：０．１〜１．０％、Ｎ：０．００１〜０．００６％、Ａｌ：０．００５〜０．１％を含有し、残部はＦｅ及び不可避不純物からなり、
さらに中心から半径の６０％超〜９０％未満の中間部は、質量％で、Ｃ：０．７〜１．２％、Ｍｎ：０．１〜１．０％、Ｎ：０．００１〜０．００６％、Ａｌ：０．００５〜０．１％を含有し、かつＳｉを、前記中心部または前記表層部のＳｉ量と同じか、または前記中心部のＳｉ量と前記表層部のＳｉ量との中間のＳｉ量で含有し、残部はＦｅ及び不可避不純物からなり、
前記中心部の鋼組織は、初析フェライト、擬似パーライトもしくはベイナイトからなる非ラメラパーライト面積率が１０％未満であり、残部がラメラパーライト組織からなり、
かつ前記表層部の鋼組織は、非ラメラパーライト面積率が１５％以上であり、残部がラメラパーライト組織である
ことを特徴とする高炭素鋼線材。
【請求項２】
前記中心部、前記表層部および前記中間部が、更に、質量％で、Ｃｒ：０．０５〜０．５％、Ｖ ：０．０１〜０．５％、Ｔｉ：０．００５〜０．０５％、Ｂ：０．０００５〜０．００５％の１種または２種以上を含有することを特徴とする請求項１に記載の高炭素鋼線材。
【請求項３】
長手方向に垂直な断面内の中心から半径の６０％以下の中心部は、質量％で、Ｃ：０．７〜１．２％、Ｓｉ：０．２〜１．３％、Ｍｎ：０．１〜１．０％、Ｎ：０．００１〜０．００６％、Ａｌ：０．００５〜０．１％を含有し、残部はＦｅ及び不可避不純物からなり、
かつ中心から半径の９０％以上の表層部は、Ｃ：０．７〜１．２％、Ｓｉ：１．５％〜３．０％、Ｍｎ：０．１〜１．０％、Ｎ：０．００１〜０．００６％、Ａｌ：０．００５〜０．１％を含有し、残部はＦｅ及び不可避不純物からなり、
さらに中心から半径の６０％超〜９０％未満の中間部は、質量％で、Ｃ：０．７〜１．２％、Ｍｎ：０．１〜１．０％、Ｎ：０．００１〜０．００６％、Ａｌ：０．００５〜０．１％を含有し、かつＳｉを、前記中心部のＳｉ量または前記表層部のＳｉ量と同じか、または前記中心部のＳｉ量と前記表層部のＳｉ量の中間のＳｉ量で含有し、残部はＦｅ及び不可避不純物からなり、
引張り強さが１８００ＭＰａ以上であり、
前記中心部の鋼組織は、初析フェライト、擬似パーライトもしくはベイナイトからなる非ラメラパーライト面積率が１０％未満であり、残部がラメラパーライト組織からなり、
かつ前記表層部の鋼組織は、非ラメラパーライト面積率が１５％以上であり、残部がラメラパーライト組織である
ことを特徴とする高炭素鋼線。
【請求項４】
前記中心部、前記表層部および前記中間部が、更に、質量％で、Ｃｒ：０．０５〜０．５％、Ｃｏ：０．０５〜０．５％，Ｖ ：０．０１〜０．５％、Ｔｉ：０．００５〜０．０５％、Ｂ：０．０００５〜０．００５％の１種または２種以上を含有することを特徴とする請求項３に記載の高炭素鋼線。
【発明の詳細な説明】
【技術分野】
【０００１】
本発明は、ＰＣ鋼線、亜鉛めっき鋼より線、ばね用鋼線、吊り橋用ケーブルなどに用いられる高炭素鋼線材、および、高炭素鋼線を伸線加工した高炭素鋼線に関するものである。
【背景技術】
【０００２】
ＰＣ鋼線、亜鉛めっき鋼より線などの硬鋼線は、熱延線材を出発材として、パテンティング処理、伸線加工、目的に応じてブルーイング処理、溶融亜鉛めっき処理などが施されて製造される。
【０００３】
例えば、ポール、パイルおよび建築、橋梁等のプレストレストコンクリート構造物の補強材として広く使われているＰＣ鋼線としては、通常、ＪＩＳ Ｇ ３５３６に規定されているＰＣ鋼線やＰＣ鋼撚り線が使われている。ＰＣ鋼線に用いられる材料は、ＪＩＳ Ｇ ３５０２に適合したピアノ線材であり、パテンティング処理をした後、伸線加工することにより製造される。近年ＰＣ鋼線にも高強度化が要求されている。よく知られているように、鋼材は高強度化するに従い、あるいは使用環境が過酷になるに従い、水素脆化感受性が増大するため、耐水素脆化特性を高めた高強度ＰＣ鋼線が求められている。
【０００４】
ところで特許文献１では、線材を伸線加工した後に所定の温度、所定の時間保持することによって、耐遅れ破壊特性を向上させることが提案されている。しかしながら、特許文献１の技術は、鋼材組織、機械的性質を変えることなく、加熱により鋼線中の水素を除去することを目的としており、鋼線の使用中に侵入する水素による破壊を抑制するものではない。
また特許文献２では、伸線後に４５０〜６５０℃の高温ブルーイングを施すことで鋼線の表層硬さを低下させ、水素脆化感受性を低下させることが提案されているが、この技術では、ブルーイング処理が追加されるためコストがかさむ。
【先行技術文献】
【特許文献】
【０００５】
【特許文献１】特開平１０−２５９４２５号公報
【特許文献２】特開２００９−２８０８３６号公報
【発明の概要】
【発明が解決しようとする課題】
【０００６】
本発明は上記事情に鑑みてなされたものであり、従来の伸線、熱処理工程を用いながらも、耐水素脆化特性に優れた高強度の高炭素鋼線、および該鋼線を製造するための高炭素鋼線材を提供することを課題とする。
【課題を解決するための手段】
【０００７】
本発明者らは、鋭意検討した結果、Ｃ量が０．８％を超えるような過共析組成の鋼であっても、Ｓｉを増やせば、オーステナイト域から冷却される際の変態時に、フェライト析出が促進されると共にセメンタイトの析出が抑制されることを見出した。このため、パテンティング処理ではオーステナイト粒界に沿って初析フェライトが板状に析出する傾向が現れる。さらに、Ｓｉ添加はパーライトの共析温度を高くするため、通常パテンティングが行われる４８０〜６５０℃の温度域において、擬似パーライトやベイナイトといった過冷組織が生成することを知見した。これら非パーライト組織は、パーライト組織より軟質であり、伸線による加工硬化量も小さいため、伸線後の耐水素脆化特性を向上させる。一方、これら非パーライト組織は、旧オーステナイト粒界に沿って生成し、線材の延性即ち引張試験によって測定できる破断絞り値（以下「ＲＡ」と記す）を低下させるため、伸線時に断線が発生する原因となりうる。本発明では、線材中心部のＳｉ量を低くすることによって、伸線加工に供するのに十分なレベルのＲＡを確保すると共に、線材表層のＳｉ量を増加してパテンティング後の鋼線表層に非パーライト組織を生成させて、耐水素脆化特性を高め得ることを知見し、本発明を完成するに至った。
【０００８】
即ち、本発明の要旨とするところは以下の通りである。
（１）長手方向に垂直な断面内の中心から半径の６０％以下の中心部は、質量％で、Ｃ：０．７〜１．２％、Ｓｉ：０．２〜１．３％、Ｍｎ：０．１〜１．０％、Ｎ：０．００１〜０．００６％、Ａｌ：０．００５〜０．１％を含有し、残部はＦｅ及び不可避不純物からなり、
かつ中心から半径の９０％以上の表層部は、Ｃ：０．７〜１．２％、Ｓｉ：１．５％〜３．０％、Ｍｎ：０．１〜１．０％、Ｎ：０．００１〜０．００６％、Ａｌ：０．００５〜０．１％を含有し、残部はＦｅ及び不可避不純物からなり、
さらに中心から半径の６０％超〜９０％未満の中間部は、質量％で、Ｃ：０．７〜１．２％、Ｍｎ：０．１〜１．０％、Ｎ：０．００１〜０．００６％、Ａｌ：０．００５〜０．１％を含有し、かつＳｉを、前記中心部または前記表層部のＳｉ量と同じか、または前記中心部と前記表層部の中間のＳｉ量で含有し、残部はＦｅ及び不可避不純物からなり、
前記中心部の鋼組織は、初析フェライト、擬似パーライトもしくはベイナイトからなる非ラメラパーライト面積率が１０％未満であり、残部がラメラパーライト組織からなり、かつ前記表層部の鋼組織は、非ラメラパーライト面積率が１５％以上であり、残部がラメラパーライト組織であることを特徴とする高炭素鋼線材。
【０００９】
（２）中心部、表層部および中間部が、更に、質量％で、Ｃｒ：０．０５〜０．５％、Ｖ ：０．０１〜０．５％、Ｔｉ：０．００５〜０．０５％、Ｂ：０．０００５〜０．００５％の１種または２種以上を含有することを特徴とする（１）に記載の高炭素鋼線材。
【００１１】
（３）長手方向に垂直な断面内の中心から半径の６０％以下の中心部は、質量％で、Ｃ：０．７〜１．２％、Ｓｉ：０．２〜１．３％、Ｍｎ：０．１〜１．０％、Ｎ：０．００１〜０．００６％、Ａｌ：０．００５〜０．１％を含有し、残部はＦｅ及び不可避不純物からなり、
かつ中心から半径の９０％以上の表層部は、Ｃ：０．７〜１．２％、Ｓｉ：１．５％〜３．０％、Ｍｎ：０．１〜１．０％、Ｎ：０．００１〜０．００６％、Ａｌ：０．００５〜０．１％を含有し、残部はＦｅ及び不可避不純物からなり、
さらに中心から半径の６０％超〜９０％未満の中間部は、質量％で、Ｃ：０．７〜１．２％、Ｍｎ：０．１〜１．０％、Ｎ：０．００１〜０．００６％、Ａｌ：０．００５〜０．１％を含有し、かつＳｉを、前記中心部のＳｉ量または前記表層部のＳｉ量と同じか、または前記中心部のＳｉ量と前記表層部のＳｉ量の中間のＳｉ量で含有し、残部はＦｅ及び不可避不純物からなり、
引張り強さが１８００ＭＰａ以上であり、
前記中心部の鋼組織は、初析フェライト、擬似パーライトもしくはベイナイトからなる非ラメラパーライト面積率が１０％未満であり、残部がラメラパーライト組織からなり、
かつ前記表層部の鋼組織は、非ラメラパーライト面積率が１５％以上であり、残部がラメラパーライト組織であることを特徴とする高炭素鋼線。
【００１２】
（４）前記中心部、前記表層部および前記中間部が、更に、質量％で、Ｃｒ：０．０５〜０．５％、Ｃｏ：０．０５〜０．５％，Ｖ ：０．０１〜０．５％、Ｔｉ：０．００５〜０．０５％、Ｂ：０．０００５〜０．００５％の１種または２種以上を含有することを特徴とする（３）に記載の高炭素鋼線。
【発明の効果】
【００１３】
本発明によれば、ＰＣ鋼線や亜鉛めっき鋼線等の高強度鋼線に好適な、引張強さ１８００ＭＰａ以上を有しかつ耐水素脆化特性に優れた鋼線が得られる。
【図面の簡単な説明】
【００１４】
【図１】本発明の高炭素鋼線材における長手方向に直交する断面内における各領域について説明するための模式図である。
【図２】伸線後の引張り強さ（TS）とＦＩＰ試験による破断時間との関係を説明するための説明図である。
【図３】本発明の鋼組織を説明するための説明図である。
【発明を実施するための形態】
【００１５】
以下、本発明に係る伸線特性に優れた高強度線材の実施の形態について説明する。
なお、この実施の形態は、発明の趣旨をより良く理解させるために詳細に説明するものであって、本発明を限定するものではない。
【００１６】
本実施形態では、後述する理由によって線材の成分組成を限定するとともに、表層のＳｉ量のみを増加させることで、耐水素脆化特性と延性の向上を両立させている。すなわち、図１に示しているように、鋼線材１における長手方向に垂直な断面内において、その断面の中心Ｏから半径ｒの６０％以下の領域を中心部２とし、かつ中心Ｏから半径ｒの９０％以上の領域を表層部３とし、さらに中心部２と表層部３との間の領域、すなわち中心Ｏから半径ｒの６０％超〜９０％未満の領域を中間部４とし、表層部３のＳｉ量範囲を、中心部２のＳｉ量範囲よりも高いレベルとし、また中間部４のＳｉ量は、中心部２もしくは表層部３と同じか、又は中心部２、表層部３の中間のＳｉ量とし、さらにＳｉ以外の各成分については、それぞれの成分量範囲を同等に規定している。
このように、中心部と表層部とでＳｉ量が異なる線材の製造方法としては、例えば鋳造時に異鋼種の複合鋳込みを行う、あるいは鋼管に丸棒を挿入して、焼きばめ、圧入その他の手段で一体化した後に圧延する等の手段を採ることができる。
【００１７】
次に、本発明の鋼線材における成分組成範囲の限定理由について説明する。なお以下の成分組成の説明において、Ｓｉ以外の元素については、その範囲は、中心部と、表層部と、中間部とで同じ範囲で規定しており、したがってＳｉ以外については各領域についての個別の説明は省略する。
【００１８】
＜成分組成＞
[Ｃ：０．８〜１．２％]
Ｃは、線材の強度を高めるのに有効な元素である。Ｃの含有量が０．８％未満の場合には高い強度を安定して最終製品に付与させることが困難であると同時に、オーステナイト粒界に初析フェライトの析出が促進され、均一なパーライト組織を得ることが困難となる。一方、Ｃの含有量が多すぎるとオーステナイト粒界にネット状の初析セメンタイトが生成して伸線加工時に断線が発生しやすくなるだけでなく、最終伸線後における極細線材の靱性・延性を著しく劣化させる。したがって、Ｃの含有量を、質量％で０．８〜１．２％の範囲内とした。
【００１９】
[中心部におけるＳｉ：０．２％〜１．３％]
Ｓｉは、パーライト組織のフェライト相に固溶して強度を高めるため、０．２％以上を添加する。またフェライト生成元素であるため、多量の添加は過共析鋼においても初析フェライト生成を促進する効果がある。更にパーライトの共析温度を上昇させる効果、パーライト変態を遅延させる効果を有するため、パテンティング材において過冷組織であるベイナイトや擬似パーライトを増加させる効果がある。線材中心部においてはフェライト、ベイナイトや擬似パーライトなどの非パーライト組織の生成を抑制し、強度と絞り値(ＲＡ値)を確保するために１．３％以下とする。
【００２０】
[表層部におけるＳｉ平均値：１．５％〜３．０％]
線材表層部においては、非パーライト分率を上げて耐水素脆化特性を確保するため、１．５％以上とする。一方、過度の添加は、製造コストを増大させるため、３．０％以下に限定する。 
【００２１】
[中間部におけるＳｉ平均値：中心部もしくは表層部と同じ、又はその中間]
線材中心部と線材表層部との間の中間部は、平均のＳｉ量が、中心部のＳｉ量もしくは表層部のＳｉ量と同じ、又はその中間のＳｉ量であれば、中心部におけるＳｉ量を比較的少量に抑えて、伸線加工に供するに十分なレベルのＲＡ値を確保する効果と、表層部のＳｉ量を高くしてパテンティング後の耐水素脆化特性を向上させる効果とを損なうことが回避される。中間部のＳｉ量が、中心部のＳｉ量よりも少なければ、耐水素脆化特性を向上させる効果が損なわれるおそれがあり、一方、中間部のＳｉ量が、中心部のＳｉ量よりも多ければ、伸線加工に供するに十分なレベルのＲＡ値を確保することが困難となるおそれがあり、そこで、中間部におけるＳｉ平均値は、中心部もしくは表層部と同じ、又はその中間とした。なお、中間部におけるＳｉ平均値とは、線材の長手方向に垂直な断面内の中心から半径の６０％の位置から９０％の位置までの平均のＳｉ量を意味する。したがって例えば、図１中の点線で例示しているように、中心Ｏから半径ｒの６０％を超え９０％未満の位置（図１では約７５％の位置）を境界位置Ｐとする内外２層構造とした場合、その境界位置Ｐの内側をＳｉ量が０．２〜１．３％の範囲内の内層部位（中心部２を含む部位）５、境界位置Ｐの外側はＳｉ量が１．５％〜３．０％の外層部位（表層部３を含む部位）６とすれば、中間部４の全体の平均のＳｉ量は、中心部２のＳｉ量と表層部３のＳｉ量との中間の値となる。
【００２２】
[Ｍｎ：０．１〜１．０％]
Ｍｎは、焼き入れ性を向上させ、線材の強度を高めるのに有効である。更に、Ｍｎは、鋼中のＳをＭｎＳとして固定して熱間脆性を防止する作用を有する。その含有量が０．１質量％未満では前記の効果が得難い。一方、Ｍｎは偏析しやすい元素であり、１．０質量％を超えると特に線材の中心部に偏析し、その偏析部にはマルテンサイトやベイナイトが生成するので、伸線加工性が低下する。したがって、Ｍｎの含有量を、質量％で０．１〜１．０％の範囲内とした。
【００２３】
[Ｎ：０．００１〜０．００６％] 
Ｎは、鋼中でＡｌ、ＢあるいはＴｉと窒化物を生成し、加熱時におけるオーステナイト粒の粗大化を防止する作用があり、その効果は０．００１％以上含有させることによって有効に発揮される。しかし、０．００６％を超えて含有させると、固溶Ｎは伸線中の時効を促進するため、伸線性を低下させる。また、Ｂを添加すると共に０．００６％を超えるＮを含有させると、オーステナイト中の固溶Ｂ量を低下させて、初析フェライトの析出抑制作用、初析セメンタイトの析出促進作用を低減させる。さらに従って、Ｎの含有量を、０．００１〜０．００６％の範囲内とした。
【００２４】
[Ａｌ：０．００５〜０．１％]
Ａｌは、Ｎを固定して時効を抑制する。また、Ｂを添加した場合には固溶Ｂを増加させる効果を有する。Ａｌ含有量は、０．００５〜０．１％の範囲内であることが好ましい。Ａｌの含有量が０．００５％未満だと、Ｎを固定する作用が得られにくくなる。Ａｌの含有量が０．１％を超えると、多量の硬質非変形のアルミナ系非金属介在物が生成し、鋼線の延性、及び伸線性は低下する。
【００２５】
なお、不純物であるＰとＳは特に規定しないが、従来の極細鋼線と同様に延性を確保する観点から、各々０．０２％以下とすることが望ましい。
【００２６】
本実施形態で説明する高強度の鋼線材は、上述の成分を基本組成とするものであり、上記の各成分以外は、基本的にはＦｅ及び不可避的不純物であればよいが、更に強度、靭性、延性等の機械的特性の向上を目的として、次に説明するＣｒ、Ｃｏ、Ｖ、Ｔｉ、Ｂのうちから選ばれた１種または２種以上を、積極的に含有した成分組成としても良い。
【００２７】
[Ｃｒ：０．５％以下]
Ｃｒはパーライトのラメラ間隔を微細化し、線材の強度を高めると共に伸線加工性も向上させるのに有効な元素である。この様な作用を有効に発揮させるためには０．１％以上を添加する。一方、Ｃｒ量が多過ぎると変態終了時間が長くなり、熱間圧延線材中にマルテンサイトやベイナイトなどの過冷組織が生じる恐れがあるほか、メカニカルデスケーリング性も悪くなるので、その上限を０．５％とした。
【００２８】
[Ｖ：０．５％以下]
Ｖはフェライト中に微細な炭窒化物を形成することにより、加熱時のオーステナイト粒の粗大化を防止して、圧延線材の強度上昇に寄与する。この様な作用を有効に発揮させるには０．０５％以上の添加が好ましい。しかし、過剰に添加し過ぎると、炭窒化物の形成量が多くなり過ぎると共に、炭窒化物の粒子径も大きくなるため上限を０．５％とした。
【００２９】
[Ｔｉ：０．１％以下]
Ｔｉは、ＴｉＮとして析出し、オーステナイト粒度の粗大化防止に寄与するとともに、Ｎを固定することによりオーステナイト中の固溶Ｂ量を確保するためにも有効な必要な元素である。このような効果を有効に発揮させるには０．０１％以上を添加する。一方、Ｔｉの含有量が０．１％を超えると、オーステナイト中で粗大な炭化物を生じ、伸線性が低下する。従って、Ｔｉの上限値を０．１％とした。
【００３０】
[Ｂ：０．００５％以下]
Ｂは固溶状態でオーステナイト中に存在する場合、粒界に濃化して初析フェライトの析出を抑制するとともに初析セメンタイトの析出を促進する効果があり、圧延線材を高強度化する。Ｂは、ＣおよびＳｉ量のバランスに応じて適量を添加することにより、初析フェライトの生成を抑制する。また、Ｂは窒化物を形成するため、固溶状態のＢ量を確保するためには、Ｂ、Ｃ，Ｓｉに加えＮ量とのバランスを考慮することが必要である。固溶Ｂの効果を得るためには５ｐｐｍ以上の添加が必要である。一方、Ｂを添加しすぎると初析セメンタイトの析出を促進するのみならず、オーステナイト中において粗大なＦｅ３（ＣＢ）６炭化物を生成し、伸線性を低下させる。したがって、Ｂの上限値を０．００５％とした。
【００３１】
以上の選択元素の他に、本発明の線材および鋼線には、以下の元素を目的に応じて添加することができる。これらの元素は、適量添加する限り本発明の効果を損なわない。
【００３２】
[Ｎｉ：０．５％以下]
Ｎｉは線材の強度上昇にはあまり寄与しないが、伸線材の靭性を高める元素である。この様な、作用を発揮させるには０．１％以上の添加が好ましい。 一方、Ｎｉを過剰に添加すると変態終了時間が長くなるので、上限値は０．５％である。
【００３３】
[Ｃｏ：１％以下]
Ｃｏは、圧延材における初析セメンタイトの析出を抑制して延性を向上するのに有効な元素である。この様な作用を発揮させるには０．１％以上の添加が好ましい。一方、Ｃｏを過剰に添加してもその効果は飽和して、製造コストが上昇する。
【００３４】
[Ｃｕ：０．２％以下]
Ｃｕは、極細鋼線の耐食性を高める効果がある。耐食性を発揮させるには０．１％以上の添加が好ましい。しかし過剰に添加すると、Ｓと反応して粒界中にＣｕＳを偏析するため、線材製造過程で鋼塊や線材などに疵を発生させる。この様な悪影響を防止するために、その上限は０．２％である。
【００３５】
[Ｍｏ：０．２％以下]
Ｍｏは、極細鋼線の耐食性を高める効果がある。耐食性を発揮させるには０．１％以上の添加が好ましい。一方、Ｍｏを過剰に添加すると変態終了時間が長くなるので、上限値は０．２％である。
【００３６】
[Ｗ：０．２％以下]
Ｗは、極細鋼線の耐食性を高める効果がある。耐食性を発揮させるには０．１％以上の添加が好ましい。一方、Ｗを過剰に添加すると変態終了時間が長くなるので、上限値は０．２％である。
【００３７】
[Ｎｂ：０．１％以下]
Ｎｂは、極細鋼線の耐食性を高める効果がある。この様な作用を有効に発揮させるには０．０５％以上の添加が好ましい。一方、Ｗを過剰に添加すると変態終了時間が長くなるので、上限値は０．１％である。
【００３８】
[ＲＥＭ：０．００５０％以下]
ＲＥＭはＳの無害化に有効であるが、過度の添加は酸化物を生成せしめて断線の原因となるため、含有量の上限は５０ｐｐｍである。
【００３９】
以上、本発明の請求項１、請求項２で規定する高炭素鋼線材の成分組成について説明したが、その炭素鋼線材を伸線加工して得られた鋼炭素鋼線の成分組成（Ｓｉ量分布を含む）も、伸線加工前の線材と実質的に同じとなる。したがって請求項４、請求項５で規定する高炭素鋼線の成分組成（Ｓｉ量分布を含む）は、上記で説明した伸線加工前の線材と同じとした。
【００４０】
＜線材の組織＞
本発明の鋼炭素鋼線材においては、Ｓｉ量分布を含め、線材の成分組成を前述のように調整するばかりでなく、線材の鋼組織、とりわけ表層部と中心部のそれぞれの組織を調整することが好ましい。すなわち、長手方向に垂直な断面内の中心から半径の６０％以下の中心部の鋼組織は、初析フェライト、擬似パーライトもしくはベイナイトからなる、非ラメラパーライトの面積率が１０％未満であり、残部がラメラパーライト組織からなり、かつ中心から半径の９０％以上の表層部の鋼組織は、非ラメラパーライト組織の面積率が１５％以上であり、残部がラメラパーライト組織からなることが好ましい。このように表層部と中心部のそれぞれの組織を調整することが好ましい理由は、次の通りである。
【００４１】
本発明者らが種々研究を行ったところによると、鋼線の耐水素脆化特性と線材の延性に特に影響を及ぼすのは、素材となる線材の旧オーステナイト粒界に析出した初析フェライト、擬似パーライトおよびベイナイトからなる、非ラメラパーライトであった。本実施形態の線材のように、線材の長手方向に垂直な断面において、中心から半径の９０％以上の表層部において、非ラメラパーライト組織の面積率を１５％以上とすることにより、伸線後に耐水素脆化特性を確保できることが確認された。また、上記の如く線材表層に非ラメラパーライト組織が存在する場合でも、線材中心から半径の８０％の中心部領域で非ラメラパーライト組織を１０％以下とすることで、線材の延性指標である破断絞り値を３０％以上確保できることを確認した。
【００４２】
＜製造方法＞
本発明で規定する組織および機械的性質を有する線材を得るためには、半径方向Ｓｉ量分布を含め、前記成分組成を有する高炭素鋼線材をオーステナイト温度域に加熱し、パテンティング処理をすることで得られる。パテンティング処理はオーステナイト温度域に加熱後、衝風冷却するか、もしくは５５０〜６３０℃の鉛浴あるいは塩浴に３０秒以上浸漬することで得ることが出来る。
【００４３】
本発明に規定する半径方向Ｓｉ量分布を含めて前記成分分布を有する線材の製造方法としては、例えば、線材圧延素材として、複合鋳込みした鋼塊、鋼管に丸棒を挿入して焼ばめした複合鋼材、あるいは、鋼管に丸棒を圧入した複合鋼材などを用い、それらを線材に熱間圧延する方法がある。
なお、本実施形態では、線材の径を４．０~１８ｍｍの範囲とすることにより、優れた延性と高強度を安定して得ることができる。
【実施例】
【００４４】
次に実施例を挙げて本発明をより具体的に説明するが、本発明は下記実施例に限定されるものではなく、前・後記の趣旨に適合し得る範囲で適当に変更を加えて実施することも勿論可能であり、それらはいずれも本発明の技術的範囲に含まれる。
【００４５】
＜サンプル作製方法＞
表１の１〜２３に示す成分の供試鋼を複合鋳込みにより２００×２００ｍｍ断面の鋳片とし、熱間鍛造・切削によりφ１１〜１４ｍｍの線材を製造した。これらの棒鋼を８５０〜９５０℃に加熱し溶融鉛炉に３０秒浸漬するパテンティング処理を実施した。これらの線材を、乾式にて総減面率８０%程度で伸線することにより、φ４〜７ｍｍの鋼線を得た。
なお表１において、各成分のうち、Ｓｉ以外の成分の成分量は、中心部、中間部、表層部とで同じであり、そこで、Ｓｉ以外の成分については、中心部、中間部、表層部の区別をせず、一括して記載している。
【００４６】
パテンティング処理後、伸線加工前の線材、及び伸線後の鋼線（伸線材）について、次のようにして評価試験を行い、その結果を表２に示した。
【００４７】
＜評価試験方法＞
[非パーライト組織分率]
パテンティング処理後、伸線加工前の線材を埋め込み研磨し、飽和ピクリン酸を用いた化学腐食を実施した後、ＳＥＭ観察によって、線材の長さ方向と垂直な断面（Ｃ断面）における、非ラメラパーライト組織率を決定した。線材表層の非ラメラパーライト面積率は、線材の中心を通過する直交する２本の線上の、表層直下４箇所から深さ方向に線材半径の１０％深さまでＳＥＭ観察により２０００倍の倍率で連続的に組織写真を撮影し、画像解析によりその面積率の平均値を測定した。線材中心部の非ラメラパーライト面積率は、同じく線材の中心を通過する直交する２本の線上の、中心と中心から線材半径の２０％、４０％、６０％、８０％の距離において、ＳＥＭ観察により２０００倍の倍率で各１枚ずつ、計１７枚の組織写真を撮影し、画像解析によりその面積率の平均値を測定した。
【００４８】
[引張強さ及びＲＡ]
パテンティング処理後、伸線加工前の線材について、ゲージ長さを２００ｍｍとし、１０ｍｍ／ｍｉｎの速度で引張試験を行い、引張強さ（以下、ＴＳ）と破断絞り値（ＲＡ）のｎ＝３の平均値を測定した。また伸線後の鋼線（伸線材）について、同様に引張試験を行い、引張強さ（ＴＳ）を測定した。
【００４９】
[伸線材の耐水素脆化特性（ＦＩＰ試験）]
伸線後の鋼線（伸線材）について、１００ｍｍ長さを被験部とし、両端をテフロン(登録商標)製のテープで被覆し、５０℃の２０％チオシアンアンモニウム溶液に浸漬し、引張強さの７０％の荷重を負荷するＦＩＰ試験を実施し、破断時間を測定した。試験数は各水準でｎ＝５とし、破断時間の平均値を求めた。溶液量は、被験部の表面積当たりの溶液量（比液量）が８〜１０ｍＬ/ｃｍ２となるように調整した。
【００５０】
【表１】
0006682863.tif 000002
【００５１】
【表２】
0006682863.tif 000003
【００５２】
表１において、１〜１２は本発明に係る高強度鋼線材、１３〜２３は従来の線材（比較鋼）である。
１〜１２に示す本発明鋼線材は、何れもＣ、Ｓｉ、Ｍｎ、Ｎ、Ａｌの含有量が所定の範囲を満たしている。
また、表層部Ｓｉ濃度が１．５質量％以上であり、かつ表層部から線材半径の１０％までの深さの範囲において、非ラメラパーライト組織の面積率が１５％以上である。
さらに、何れもＴＳが１８００ＭＰａ以上であり、線材の破断絞り値は３０％以上となっている。これは、線材中心から半径の１０％以内の中心部領域の非ラメラパーライト面積率が１０％以下に抑制されているためである。
【００５３】
これに対して、１３に示す比較鋼の線材では、炭素量が０．７２質量％と低かったため、伸線後の強度が１８００ＭＰａ届かなかった例である。
１４〜１６に示す比較鋼の線材では、伸線減面率が低かったために伸線後の強度が１８００ＭＰａ届かなかった例である。
１７〜２１に示す比較鋼の線材では、表層部の平均Ｓｉ濃度が１．５質量％に満たないため、表層部の非ラメラパーライト面積率が１５％未満であり、水素脆化特性が低い例である。
２２に示す比較鋼の線材では、もともとのＳｉの含有量が１．４％と高く、線材中心部の非ラメラパーライト面積率が１０％を超えているため、伸線前の線材段階での破断絞り値が３０％未満であり、伸線時に断線が発生した例である。
２３に示す比較鋼の線材では、Ｍｎの含有量が所定よりも高かったため、焼入れ性は必要以上に高くなり、パテンティング時にマルテンサイトが発生し、伸線時に断線が発生した例である。
【００５４】
図２に、上記の各例における伸線材のＴＳとＦＩＰ試験における破断時間の関係を示す。図１から明らかなように、同一の強度レベルで比較すると、本発明に係る高強度線材では、比較例の従来の線材よりも破断時間が長く、水素脆化特性が改善されている。
【００５５】
なお参考のため、ＳＥＭ写真におけるラメラパーライト組織と非ラメラパーライト組織の例を図３に示す。
【００５６】
以上、本発明の好ましい実施形態および実施例について説明したが、これらの実施形態、実施例は、あくまで本発明の要旨の範囲内の一つの例に過ぎず、本発明の要旨から逸脱しない範囲内で、構成の付加、省略、置換、およびその他の変更が可能である。すなわち本発明は、前述した説明によって限定されることはなく、添付の特許請求の範囲によってのみ限定され、その範囲内で適宜変更可能であることはもちろんである。
【符号の説明】
【００５７】
１      鋼線材
２      中心部
３      表層部
４      中間部
【図１】
0006682863.tif 000004
【図２】
0006682863.tif 000005
【図３】
0006682863.tif 000006